먼저 , 일본 특개 2006 - 126733 에서 는 C : 0 . 05 ~ 0 . 4 %, Mn : 0 . 01 ~ 4 . 0 %, Cr : 0 . 005 ~ 5 . 0 %, Mo + Nb 1 종 또는 2 종 으로 0 . 1 ~ 3 . 0 % 와 Ti , V , W , B , Ni 등 의 합금 원소 를 첨가 하 고 , N : 0 . 01 % 이하 로 첨가 한 냉연 강판 을 고온 프레스 후 , 마르텐 사이트 조직 이 60 % 이상 이 되 도록 하 는 고강도 열 간성 형 가공 용 냉연 강판 의 제조 방법 을 제안 하 고 있 다 .